СПОСОБ ПОЛУЧЕНИЯ ТОНКОСЛОЙНОГО СОРБЕНТА НА ОСНОВЕ ДИОКСИДА МАРГАНЦА ДЛЯ АЛЬФА-СПЕКТРОМЕТРИЧЕСКОГО ОПРЕДЕЛЕНИЯ ИЗОТОПОВ РАДИЯ
METHOD FOR PRODUCTION OF THIN-LAYER SORBENT BASED ON MANGANESE DIOXIDE FOR ALPHA-SPECTROMETRIC DETECTION OF RADIUM ISOTOPES

Изобретение относится к области радиохимического анализа и может найти применения для анализа альфа-излучающих изотопов радия в пробах природных и техногенных вод.
Существующая радиоаналитическая практика предполагает использование для определения радиоизотопов радия (Ra) в природных и техногенных водах методов альфа-спектрометрии и масс-спектрометрии с индуктивно связанной плазмой. На начальном этапе применения данных методов они были достаточно громоздкими, т.к. требовали исключительной очистки Ra от коллектора бария (Ba) на котором радий выделяли на первом этапе концентрирования. Даже несколько мг Ba мешали ионизации Ra из нагретого материала (в случае масс-спектрометрии) или уменьшали выход катодного осадка в случае применения aльфа-спектрометрии.
2
2
4
2
228
226
224
В качестве альтернативного метода, исключающего сложные и долгие операции отчистки Ra от Ba, была предложена простая и быстрая процедура, основанная на прямой селективной адсорбции Ra на тонкослойном сорбенте, представляющем из себя пленку из полиамида, покрытую диоксидом марганца (MnO), непосредственно из объекта анализа - природных и техногенных вод (Eikenberga, J.   Determination of Ra, Ra and Ra in natural water via adsorption on MnO-coated discs / J. Eikenberg,   A. Tricca, G. Vezzu, S. Bajo, M. Ruethi, H. Surbeck // Journal of Environmental Radioactivity. – 2001. – №54. – P. 109-131). Использование метода позволило проводить альфа-спектрометрическое определение  Ra в одну операцию. Из полиамидной пленки вырезался диск, требуемых размеров для загрузочного узла альфа-спектрометра. Диск из полиамида обрабатывался раствором азотной кислоты, промывался деионизованной водой и замачивался в 2% растворе калия марганцевокислого (KMnO) при 60°С в течение 2 часов. После сушки получался тонкослойный сорбент в виде диска из полиамида с пленкой MnO на поверхности. Для проведения анализа тонкослойный сорбент приводился в контакт с анализируемой средой в течение нескольких часов. После выдержки тонкослойный сорбент помещался в альфа-спектрометр, на котором осуществлялось измерение альфа-спектра.
2
Недостатком данного способа является то, что в качестве пленки (основы) для нанесения MnOиспользуется полиамид, который сам, за счет образования аминных групп на поверхности полимера после обработки, может адсорбировать щёлочноземельные и цветные металлы из объектов анализа. Это является причиной малой удельной концентрации Ra на поверхности тонкослойного сорбента, при проведении анализа из многокомпонентных водных объектов.
4
2
2
2
Наиболее близким по совокупности существенных признаков к заявляемому изобретению является способ получения тонкослойного сорбента на основе диоксида марганца для альфа-спектрометрического определения изотопов радия, включающий выдержку пленки из триацетатцеллюлозы (ТАЦ) в кислом растворе KMnO в течении 3-5 суток и сушку на воздухе при комнатной температуре (Бетенеков, Н.Д. Радионуклидная диагностика процесса сорбции с использованием подсемейства 224Ra и α-спектрометрии/ Н.Д. Бетенеков// Радиохимия. – 2018. – Т.60, №5. – С. 472-476). При использовании ТАЦ, за счет его более инертной к адсорбции поверхности, удалось значительно уменьшить попутное извлечение щелочноземельных и цветных металлов, что привело к получению образцов с высоким удельным содержанием радия, а значит повысило точность анализа. Вместе с тем, недостатком способа является то, что ТАЦ имеет пористую поверхность, что приводит к формированию достаточно толстого слоя MnO на поверхности (от 150 до 900 мкг/см). При адсорбции, изотопы радия диффундируют в глубь слоя MnO, что при дальнейшем альфа-спектрометрическом определении приводит к получению образца с худшим энергетическим разрешением альфа-спектра, а значит к дополнительной погрешности при программной обработке пиков на альфа-спектре.
В основу изобретения положена задача, получения тонкослойного сорбента на основе диоксида марганца с более высоким энергетическим разрешением альфа-спектра.
При этом, техническим результатом заявляемого изобретения является уменьшение погрешности определения радия альфа-спектрометрическим методом с использованием тонкослойного сорбента на основе диоксида марганца за счет использования инертного малопористого полимерного материала в качестве основы тонкослойного сорбента.
4
3
Заявляемый технический результат достигается тем, что способ получения тонкослойного сорбента на основе диоксида марганца для альфа-спектрометрического определения изотопов радия, согласно изобретению, включает выдержку пленки в кислом растворе KMnO, сушку, отличающийся тем, что перед выдержкой проводят обработку пленки в растворе гидроксида натрия 0,5-2 моль/дм, а в качестве материала основы используют полиэтилен.
2
2
3
3
Выбор данного материала в качестве материала основы для  получения тонкослойного сорбента на основе диоксида марганца для альфа-спектрометрического определения изотопов радия обусловлен его высокой адсорбционной инертностью к элементам, присутствующим в объектах анализа, а так же приемлемыми поверхностными характеристиками для получения необходимой концентрации MnO на их поверхности, что позволит получать альфа-спектры с высокими энергетическими характеристиками и разрешением. Предварительная обработка пленки щелочью позволяет за счет образования поверхностных дефектов обеспечить большую удельную поверхностную концентрацию MnO. Концентрация щелочи выбрана в соответствии с общелабораторной практикой для уменьшения химической деструкции пленки при большей 2 моль/дм концентрации щелочи и для эффективности обработки, при меньшей 0,5 моль/дмконцентрации щелочи. Осуществление заявляемого способа подтверждается следующими примерами.
Сущность изобретения поясняется фигурами, на которых изображено:
- фиг. 1 - таблица, параметры адсорбции радия-223 тонкослойными сорбентами на основе диоксида марганца из дистиллированной воды и 0,5 моль/дм3 раствора NaCl, рН 6–7. Время сорбции – 3 суток.
Осуществление заявляемого способа подтверждается следующими примерами.
3
3
4
2
Пример 1. Пленки из различных исследуемых материалов: ПЭ, ТАЦ, делили на части. Часть пленок из ПЭ предварительно обрабатывали раствором гидроксида натрия с концентрацией 0,1, 1, 5 моль/дм в течение 5 минут при комнатной температуре. Обработанные и необработанные пленки из ПЭ, а также пленки из ТАЦ привели в контакт с кислым раствором KMnO в течение 5 суток. Подготовленные таким образом тонкослойные сорбенты на основе диоксида марганца высушили и разрезали на диски. Часть дисков использовали для определения концентрации MnO на их поверхности. Часть дисков привели в контакт с определенным объемом модельного раствора, содержащего известное количество радия-223, в течение 3 суток. В качестве модельных растворов брали дистиллированную воду и раствор хлорида натрия с концентрацией 0,5 моль/дм. По истечении 3 суток у дисков сняли альфа-спектры и рассчитали степень адсорбции радия-223, а также характеристики спектров (ШППВ – ширина пика на половине высоты) влияющие погрешность измерения. Чем больше ШППВ, тем выше относительная погрешность измерения.
2
2
2
2
2
2
Из примера 1 видно, что в бессолевом растворе, степень адсорбции радия на диски достаточно близки, но при этом спектры радия на диске MnO-ТАЦ характеризуются худшим энергетическим разрешением. В случае растворов, содержащих повышенное количество солей, происходит подавление адсорбции радия, зависящее от содержания слоя диоксида марганца на диске. При этом диски MnO-ТАЦ и MnO-ПЭ (Щ 1) обеспечивают более высокие степени извлечения радия, чем MnO-ПЭ (Щ 0,1) и MnO-ПЭ (Щ 5), однако диск MnO-ТАЦ опять обеспечивает худшее качество альфа-спектра с точки зрения энергетического разрешения. Таким образом, использование полиэтилена, предварительно обработанного раствором гидроксида натрия, в качестве основы для тонкослойных сорбентов, обеспечивает сочетание повышенной селективности, емкости по отношению к радию и хорошее качество получаемого альфа-спектра.